ПОЛИ(МЕТ)АКРИЛИМИДЫ С УЛУЧШЕННЫМИ ОПТИЧЕСКИМИ И КОЛОРИСТИЧЕСКИМИ СВОЙСТВАМИ, ПРЕЖДЕ ВСЕГО ПРИ ТЕПЛОВОЙ НАГРУЗКЕ

1. Способ изготовления формовочных масс FM с улучшенными оптическими и колористическими свойствами, состоящих из полимеризата РМ со структурными единицами формулы (I):
1
2
3
в которой R и R соответствено означают водород и метил и R означает водород, алкил с 1-18 атомами углерода, циклоалкил с 5-8 атомами углерода, арил с 6-10 атомами углерода, арилалкил с 6-10 атомами углерода в ариле и 1-4 атомами углерода в алкиле, причем указанные остатки могут содержать до трех заместителей, выбранных из группы, включающей алкокси с 1-4 атомами углерода и галоген,
полученного в реакционном экструдере в соответствии с известной реакцией имидирования, по завершении которой к полимеризату РМ, с целью его колористической стабилизации, добавляют эффективное количество одного или нескольких фосфорных соединений с восстанавливающим действием Р, отличающийся тем, что фосфорными соединениями являются органические фосфорные соединения ОР, выбранные из группы, включающей соединения формулы (II):
4
5
в которой R и R соответственно независимо друг от друга означают водород или 6-членное ароматическое кольцо, которое в качестве заместителей может содержать до пяти алкильных групп с 1-4 атомами углерода и/или циклоалкильных групп с 5-8 атомами углерода.
2. Способ по п.1, отличающийся тем, что органическое фосфорное соединение с восстанавливающим действием АР добавляют в количестве от 0,005 до 1 мас.%, предпочтительно менее 0,1 мас.% и по меньшей мере 0,005 мас.% в пересчете на полимеризат РМ.
3. Способ по п.1, отличающийся тем, что органическое фосфорное соединение с восстанавливающим действием АР добавляют в количестве 0,3 мас.% и по меньшей мере 0,005 мас.% в пересчете на полимеризат РМ.
4. Способ по п.1, отличающийся тем, что органическим фосфорным соединением с восстанавливающим действием ОР является бензолфосфиновая кислота.
5. Способ по п.1, отличающийся тем, что органическим фосфорным соединением с восстанавливающим действием является бензолфосфиновая кислота в смеси с бензолфосфинатом натрия.
6. Способ по п.1, отличающийся тем, что органическое фосфорное соединение с восстанавливающим действием добавляют в виде спиртового раствора, предпочтительно метанольного и/или этанольного раствора.
7. Способ по п.1, отличающийся тем, что органическое фосфорное соединение с восстанавливающим действием АР добавляют к находящемуся в виде частиц полимеризату РМ путем перемешивания, осуществляемого предпочтительно посредством кавитационного червячного смесителя.
8. Способ по одному из пп.1-7, отличающийся тем, что органическое фосфорное соединение с восстанавливающим действием АР добавляют к освобожденному от летучих компонентов расплаву полимера РМ.
9. Способ по п.8, отличающийся тем, что органическое фосфорное соединение с восстанавливающим действием АР непрерывно подают в экструдер с отсосом выделяющихся газов, последовательно присоединенный к реакционному экструдеру.
10. Формованное изделие FK, которое может быть изготовлено из формовочной массы FM по одному из пп.1-9.
11. Формованное изделие FK по п.10, отличающееся тем, что его показатель пожелтения составляет <2.
12. Формованное изделие FK по п.11, отличающееся тем, что его матовость составляет <1,5%.
13. Формованное изделие FK по п.12, отличающееся тем, что его матовость составляет <1%.
14. Формованное изделие FK по п.10, отличающееся тем, что его светопропускание находится в интервале от >89 до 92%.
15. Формованное изделие FK по п.10, отличающееся тем, что его светопропускание находится в интервале от >90,5 до 92%.
16. Формованное изделие FK по одному из пп.10-15, отличающееся тем, что под ним подразумевают световод.